ВЛАЖНЫЙ УСКОРИТЕЛЬ СХВАТЫВАНИЯ ГИПСА, СПОСОБЫ, КОМПОЗИЦИЯ И ИЗДЕЛИЕ ИЗ НЕЕ

1. Влажный ускоритель схватывания гипса, включающий:
(а) измельченный продукт, средний размер частиц которого составляет приблизительно от 0,5 до 2 мкм, в котором измельченный продукт включает дигидрат сульфата кальция;
(б) воду и
(в) добавку, выбираемую из группы, состоящей из:
(i) органического фосфонового соединения,
(ii) фосфатсодержащего соединения, а также
(iii) смеси (i) и (ii).
2. Влажный ускоритель схватывания гипса по п.1, в котором измельченный продукт является, по существу, аморфным.
3. Влажный ускоритель схватывания гипса по п.1, в котором средний размер частиц измельченного продукта составляет приблизительно от 1 до 1,7 мкм.
4. Влажный ускоритель схватывания гипса по п.1, в котором средний размер частиц измельченного продукта составляет приблизительно от 1 до 1,5 мкм.
5. Влажный ускоритель схватывания гипса по п.1, в котором добавка присутствует в количестве приблизительно 0,1 до 10 вес.% от массы дигидрата сульфата кальция.
6. Влажный ускоритель схватывания гипса по п.1, в котором добавка представляет собой смесь, по меньшей мере, одного органического фосфонового соединения и, по меньшей мере, одного фосфатсодержащего соединения, где органическое фосфоновое соединение присутствует в количестве приблизительно от 0,05 до 9,95 вес.% от массы дигидрата сульфата кальция и где фосфатсодержащее соединение присутствует в количестве приблизительно от 0,05 до 9,95 вес.% от массы дигидрата сульфата кальция.
7. Влажный ускоритель схватывания гипса по п.1, в котором добавка представляет собой смесь, содержащую приблизительно 0,5 вес.% пентанатриевой соли аминотри(метиленфосфоновой кислоты) от массы дигидрата сульфата кальция и приблизительно 0,5 вес.% триметафосфата натрия от массы дигидрата сульфата кальция.
8. Влажный ускоритель схватывания гипса по п.1, в котором дигидрат сульфата кальция присутствует в количестве, по меньшей мере, примерно 20 вес.% от массы вышеупомянутого ускорителя схватывания.
9. Влажный ускоритель схватывания гипса по п.1, в котором дигидрат сульфата кальция присутствует в количестве, примерно от 35 до 45 вес.% от массы вышеупомянутого ускорителя схватывания.
10. Влажный ускоритель схватывания гипса по п.1, в котором вязкость влажного ускорителя схватывания гипса составляет примерно от 1000 до 5000 сП.
11. Влажный ускоритель схватывания гипса по п.1, в котором вязкость влажного ускорителя схватывания гипса составляет примерно от 2000 до 4000 сП.
12. Влажный ускоритель схватывания гипса по п.1, в котором вышеупомянутое органическое фосфоновое соединение выбирают из группы, состоящей из аминотри(метиленфосфоновой кислоты), 1-гидроксиэтилиден-1,1-дифосфоновой кислоты, диэтилентриаминпента(метиленфосфоновой кислоты), гексаметилендиаминтетра(метиленфосфоновой кислоты), пентанатриевой, тринатриевой, тетранатриевой, натриевой, аммониевой, калиевой, кальциевой или магниевой соли любой из упомянутых выше кислот и их комбинаций.
13. Влажный ускоритель схватывания гипса по п.1, в котором фосфатсодержащее соединение выбирают из группы, состоящей из ортофосфатов, полифосфатов и их комбинаций.
14. Влажный ускоритель схватывания гипса по п.1, в котором фосфатсодержащее соединение выбирают из группы, состоящей из тетракалиевой пирофосфатной, натриевой кислой пирофосфатной, натриевой триполифосфатной, тетранатриевой пирофосфатной, натриевой калиевой триполифосфатной, натриевой гексаметафосфатной солей с числом фосфатных звеньев от 6 до примерно 27, полифосфата аммония, триметафосфата натрия и их комбинаций.
15. Влажный ускоритель схватывания гипса по п.1, в котором время, необходимое для достижения 50 %-ной гидратации кальцинированного гипса, при введении данного ускорителя в смесь, содержащую кальцинированный гипс и воду, используемые для формирования сцепленной матрицы застывшего гипса, составляет примерно 6 мин или менее.
16. Влажный ускоритель схватывания гипса по п.13, в котором время, необходимое для достижения 50 %-ной гидратации кальцинированного гипса, при введении данного ускорителя схватывания в смесь, содержащую кальцинированный гипс и воду, используемые для формирования сцепленной матрицы застывшего гипса, составляет примерно 5 мин или менее.
17. Способ получения влажного ускорителя схватывания гипса, включающий:
(а) размол дигидрата сульфата кальция во влажном состоянии в присутствии воды и, по меньшей мере, одной добавки, выбираемой из группы, состоящей из (i) органического фосфонового соединения, (ii) фосфатсодержащего соединения и (iii) смеси (i) и (ii), а также
(б) размол гипса во влажном состоянии в присутствии данной добавки для получения вышеупомянутого влажного ускорителя схватывания гипса с тем, чтобы получить влажный ускоритель схватывания гипса, содержащий измельченный материал со средним размером частиц примерно от 0,5 до 2 мкм.
3
18. Способ по п.17, дополнительно включающий оснащение мельничной установкой, содержащей мельничную шахту и шарики, где шарики обладают средним диаметром примерно от 0,5 до 3 мм и плотностью примерно 2,5 г/см или выше.
19. Способ по п.18, в котором шарики имеют средний диаметр примерно от 1 до 2 мм.
20. Способ по п.18, в котором шарики представляют собой керамические шарики.
21. Способ по п.18, в котором шарики содержат оксид циркония, стабилизированный диоксидом церия.
22. Способ по п.18, в котором дигидрат сульфата кальция добавляют в мельничную установку через автоматическую систему подачи.
23. Способ по п.18, в котором размол во влажном состоянии осуществляют за один проход через шаровую мельницу.
24. Способ по п.18, в котором размол во влажном состоянии осуществляют за несколько проходов через шаровую мельницу.
25. Способ по п.17, в котором влажный ускоритель схватывания гипса содержит измельченный продукт, который, является, по существу, аморфным.
26. Способ по п.17, в котором влажный ускоритель схватывания гипса содержит измельченный продукт со средним размером частиц примерно от 1 до 1,7 мкм.
27. Способ по п.17, в котором влажный ускоритель схватывания гипса содержит измельченный продукт со средним размером частиц примерно от 1 до 1,5 мкм.
28. Способ по п.17, в котором дигидрат сульфата кальция присутствует в количестве примерно от 35 до 45 вес.% от массы вышеупомянутого ускорителя.
29. Способ по п.17, в котором вышеупомянутое органическое полифосфоновое соединение выбирают из группы, состоящей из аминотри(метиленфосфоновой кислоты), 1-гидроксиэтилиден-1,1-дифосфоновой кислоты, диэтилентриаминпента(метиленфосфоновой кислоты), гексаметилендиаминтетра(метиленфосфоновой кислоты), пентанатриевой, тринатриевой, тетранатриевой, натриевой, калиевой, аммониевой, кальциевой или магниевой соли любой из упомянутых выше кислот и их комбинаций.
30. Способ по п.17, в котором фосфатсодержащее соединение выбирают из группы, состоящей из ортофосфатов, полифосфатов и их комбинаций.
31. Способ по п.30, в котором фосфатсодержащее соединение выбирают из группы, состоящей из тетракалиевой пирофосфатной, натриевой кислой пирофосфатной, натриевой триполифосфатной, тетранатриевой пирофосфатной, натриевой калиевой триполифосфатной, натриевой гексаметафосфатной соли с числом фосфатных звеньев от 6 до примерно 27, полифосфата аммония, триметафосфата натрия, аммония, кальция, магния или их комбинаций.
32. Способ по п.17, в котором добавка состоит из смеси примерно 0,5 вес.% пентанатриевой соли аминотри(метиленфосфоновой кислоты), дигидрат сульфата кальция и примерно 0,5 вес.% триметафосфата натрия от массы дигидрата сульфата кальция.
33. Способ гидратации кальцинированного гипса для получения сцепленной матрицы застывшего гипса, включающий в себя получение смеси кальцинированного гипса, воды и ускорителя схватывания влажного гипса, причем вышеупомянутый ускоритель схватывания влажного гипса содержит измельченный продукт со средним размером частиц примерно от 0,5 до 2 мкм, в котором измельченный продукт включает в себя дигидрат сульфата кальция, причем данный ускоритель дополнительно содержит воду и, по меньшей мере, одну добавку, выбираемую из группы, состоящей из:
(i) органического фосфонового соединения,
(ii) фосфатсодержащего соединения и
(iii) смеси (i) и (ii).
34. Способ по п.33, в котором время, необходимое для достижения 50%-ной гидратации кальцинированного гипса, составляет приблизительно 6 минут или менее.
35. Способ по п.33, в котором время, необходимое для достижения 50%-ной гидратации кальцинированного гипса, составляет приблизительно 5 мин или менее.
36. Композиция застывшего гипса, включающая сцепленную матрицу застывшего гипса, образованную, по меньшей мере, из кальцинированного гипса, воды и ускорителя, содержащего дигидрат сульфата кальция со средним размером частиц примерно от 0,5 до 2 мкм, воду и добавку, выбираемую из группы, состоящей из:
(i) органического фосфонового соединения,
(ii) фосфатсодержащего соединения и
(iii) смеси (i) и (ii).
37. Изделие, содержащее застывший гипс, включающее композицию по п.36.
38. Изделие, по п.37, в котором вышеупомянутое изделие представляет собой плиту или панель.